"活物質としてチタン酸リチウムを有し導電剤が添加されていない電極。前記活物質の割合が94重量以上である請求項1記載の電極。前記活物質が、多峰性の一次粒子サイズ分布を有する請求項2記載の電極。前記活物質が、異なる一次粒子サイズ分布を有するチタン酸リチウムの混合物である請求項3記載の電極。前記活物質の一次粒子サイズ分布が二峰性である請求項3又は4に記載の電極。一次粒子サイズ分布の第1の極大値が100~300nmの一次粒子サイズであり、第2の極大値が2~3μmの一次粒子サイズである請求項5記載の電極。全一次粒子の15~40が2~3μmの一次粒子サイズを有している請求項5記載の電極。前記活物質の一部又は全部が炭素の被覆を有している請求項1~7のいずれか1項に記載の電極。電極密度が2g/cm3以上の請求項1~8のいずれか1項に記載の電極。C/20で340mAh/cm3以上の容量密度を有する請求項9記載の電極。負極が請求項1~10のいずれか1項に記載の電極であるリチウムイオン二次電池。正極が、ドープされた及び/又はドープされていないリン酸金属リチウムを活物質として含む請求項11に記載のリチウムイオン二次電池。前記リン酸金属リチウムが、ドープされた又はドープされていないリン酸鉄リチウムである請求項12に記載のリチウムイオン二次電池。本発明の課題は、活物質としてスピネル型チタン酸リチウムを含み、比較的高い負荷容量W/kg又はW/lを有し優れた比エネルギー密度を有する、充電可能なリチウムイオン電池用の電極を提供することである。本発明によれば、斯かる課題は、活物質としてチタン酸リチウムを有し、導電剤が添加されていない電極によって達成される。本発明の電極組成への、カーボンブラック、アセチレンブラック、ケッチェンブラック、グラファイトなどの導電剤の添加が、不利な影響を受ける実現可能性があってもなくても、免除され得ることは、予想外のことであった。上述したように、スピネル型チタン酸リチウムは、典型的な絶縁物質であることから、このことは、なおさら驚くべきことであった。しかしながら、導電剤が添加されていないとの用語は、例えば、炭素含有被覆、リチウムチタン炭素複合材料、又は、グラファイトやカーボンブラックなどの態様の炭素粒子などによって、電極作製において少量の炭素が存在し得ることも意味しているが、炭素は、最大量でも1.5重量、好ましくは最大量でも1重量、より好ましくは最大量でも0.5重量の割合を超えない。リチウムチタン炭素複合材料という用語によって示されるものは、チタン酸リチウムにおいて炭素が均一に分散していることであり、マトリックスを形成していることである。即ち、チタン酸リチウムの合成中に核形成部位として炭素粒子がinsituで形成されることである。チタン酸リチウムとの用語又はスピネル型チタン酸リチウムとの用語は、Li1xTi2xO4型であり、0≦x≦1/3であるFd3m空間群の全てのスピネル型チタン酸リチウムを含み、また、通常、一般式LixTiyO0<x,y<1で表される混合リチウムチタン酸化物をも含む。チタン酸リチウムとの用語は、上記の定義の範囲内において、ドープされた又はドープされていないチタン酸リチウムを表す。特に好ましくは、本発明で用いられるチタン酸リチウムは、純粋相である。本発明において純粋相又は純粋相チタン酸リチウムは、通常の測定の範囲内におけるXRD測定によって最終産物にルチル相が検出されないことを示している。換言すると、本発明のチタン酸リチウムは、この好ましい実施形態においてルチル構造がない。本発明の好ましい改良例においては、本発明のチタン酸リチウムは、上述したように、少なくとも1種のさらなる金属によってドープされており、これによって、ドープされたチタン酸リチウムが負極として用いられたときに安定性及びサイクル安定性のさらなる増加が引き起こされる。具体的には、これは、さらなる金属イオン、好ましくはAl、Mg、Ga、Fe、Co、Sc、Y、Mn、Ni、Cr、V又はこれらのイオンのうちのいくつかを格子構造に組み込むことによって達成される。アルミニウムが特に好ましい。ドープされたスピネル型チタン酸リチウムは、特に好ましい実施形態においてルチル構造を有していない。チタン又はリチウムいずれかの格子サイトに入るドープ用の金属イオンは、好ましくは、全スピネルに対して、0.05~10重量の量で存在し、より好ましくは1~3重量の量で存在する。電極は、活物質を好ましくは94重量以上、より好ましくは96重量以上の割合で有する。本発明の電極において活物質がこのような高いレベルであっても、その実現可能性は、制限されない。今回驚くべきことに発見されたことは、活物質、即ちチタン酸リチウムの一次粒子の多峰性分布によって、活物質のそれぞれの粒子サイズにかかわらず、活物質の粒子サイズが実質的に単峰性のときと比べて、本発明の電極の材料密度及び容量密度が優れたものになるということである。従って、多峰性の粒子サイズの分布によって、本発明の活物質のタップ密度は、純粋に単峰性のものよりも10高くもある。ドイツ語におけるPartikel及びTeilchenとの用語は、粒子を意味するものとして同意語として用いられている。一次粒子との用語は、2nmの点分解能を有する走査型電子顕微鏡において視覚的に区別される全ての粒子を示している。一次粒子は、凝集した状態二次粒子で存在し得る。本発明の電極の活物質は、例えば、異なるチタン酸リチウムの合成経路によって得られ混合物の必要量を占める、異なる一次粒子サイズ分布を有するチタン酸リチウムの混合物であることが好ましい。この場合、各チタン酸リチウムは、異なる単峰性粒子サイズ分布を有することが好ましい。特に好ましくは、活物質の一次粒子サイズ分布は、本発明の電極における材料密度及び容量密度に関して最良の値が得られることから、二峰性である。既に述べたように、これは、単峰性粒子サイズ分布を有する異なる2種のチタン酸リチウムを混合することによって好ましくは設定される。そのような材料のタップ密度は、例えば、0.7g/cm3より大きい。一次粒子サイズの第1の極大値は、有利には100~300nm微細粒子チタン酸リチウムの一次粒子サイズ、好ましくは100~200nmであり、一次粒子サイズの第2の極大値は、2~3μmd50=2.30.2μm、粗粒子チタン酸リチウムである。上述した2つの電極パラメータの特に良好な値が達成されるのは、全一次粒子に対して、15~40、好ましくは20~30、特に好ましくは25±1が、1~2μmの一次粒子サイズを有するときである。本発明の有利な改良例においては、活物質の一部又は全ての一次粒子が炭素の被覆を有している。これは、例えば、欧州特許公報第1049182B1号又は独国特許公報第1020080506923号に記載されているように適用される。さらに、被覆の方法は、当業者に知られている。全電極における炭素の割合は、斯かる特定の実施形態においては、1.5重量以下であり、好ましくは1重量以下であり、最も好ましくは0.5重量以下であり、従って、上記の従来技術における値、及び、必要に応じて既に考慮した値より明らかに小さい。本発明の電極は、有利には2g/cm3、より好ましくは2.2g/cm3の電極密度を有する。これにより、当業者に知られているような、導電剤が添加されチタン酸リチウムを含むわずか200~250mAh/cm3の容量密度を有する電極と比べて、本発明の電極がC/20にて340mAh/cm3以上の優れた容量密度を有することとなる。本発明の電極は、さらに、結着剤を含んでいる。当業者によって知られているどのような結着剤も結着剤として用いられ、例えば、ポリテトラフルオロエチレンPTFE、ポリフッ化ビニリデンPVDF、ポリフッ化ビニリデン-ヘキサフルオロプロピレン共重合体PVDF-HFP、エチレン-プロピレン-ジエン三元共重合体EPDM、テトラフルオロエチレン-ヘキサフルオロプロピレン共重合体、ポリエチレンオキシドPEO、ポリアクリロニトリルPAN、ポリメチルメタクリレートPMMA、カルボキシメチルセルロースCMC、及び、その変性体、それらの混合物が用いられる。本発明は、さらに、負極が本発明の電極であるリチウムイオン二次電池に関する。この実施形態においては、正極は、自由に選択され、通常、リチウムマンガンスピネル、リチウムコバルト酸化物などのリチウム化合物、又は、リン酸鉄リチウム、リン酸コバルトリチウムなどのリン酸金属リチウムの1種を含み、導電剤が添加されているか、又は添加されていない。本発明のさらに好ましい実施形態においては、正極の活物質は、正極の作製において導電剤が添加されておらず、規則若しくは変性オリビン構造又はナシコン構造を有する、ドープされた又はドープされていないリン酸金属リチウムである。ドープされていないによって、純粋なリン酸金属リチウム、特に純粋相のリン酸金属リチウムが用いられることが示される。純粋相との用語は、リン酸金属リチウムについても、上記で規定したように理解される。リン酸遷移金属リチウムは、好ましくは下記の化学式によって表される。LixNyM1yPO4式中、Nは、Mg、Zn、Cu、Ti、Zr、Al、Ga、V、Sn、B、Nb、Ca又はその混合物からなる群より選択され、Mは、Fe、Mn、Co、Ni、Cr、Cu、Ti、Ru又はその混合物からなる群より選択される。金属Mは、好ましくは、Fe、Co、Mn、又はNiからなる群より選択され、従って、yが0であれば、化学式が、LiFePO4、LiCoPO4、LiMnPO4、又はLiNiPO4となる。LiFePO4及びLiMnPO4は、特に好ましい。ドープされたリン酸遷移金属リチウムは、上記の化学式の化合物によって示され、該化学式においてy>0であり、Nが上記のごとく規定した群からの金属カチオンである。特に好ましくは、Nは、Nb、Ti、Zr、B、Mg、Ca、Zn又はそれらを組み合わせたものからなる群より選択されるが、さらに好ましくは、Ti、B、Mg、Zn及びNbを示す。特に好ましい化合物は、例えば、LiNbyFexPO4、LiMgyFexPO4、LiMgyFexMn1xyPO4、LiZnyFexMn1xyPO4、LiFexMn1xPO4、LiMgyFexMn1xyPO4であり、x<1且つy<1であり、xy<1である。ドープされた又はドープされていないリン酸遷移金属リチウムは、上述したように、特に好ましくは、規則オリビン構造又は変性オリビン構造のいずれか一方の構造を有する。規則オリビン構造のリン酸金属リチウムは、構造的に、斜方空間群PnmaインターナショナルテーブルのNo.62で示され、斜方単位格子の結晶学的指数は、単位格子Pnmaにおいてa軸が長軸となりc軸が短軸となるように選択され、その結果、オリビン構造の鏡面mがb軸に垂直に配されることとなる。オリビン構造においてリン酸金属リチウムのリチウムイオンは、結晶軸[010]に平行、又は、結晶面{010}に垂直に配列され、従って、これは、一次元的なリチウムイオン導電にとって好ましい方向でもある。変性オリビン構造によって示されるのは、結晶格子において変性が陰イオンサイト例えば、リン酸塩、バナジウム酸塩及び/又は陽イオンサイトのいずれかで起こるということであり、結晶格子において置換は、リチウムイオンのより良好な拡散を可能にすべく、また、電気的な導電性をより良好にすべく、異種又は同種の電荷担体によって起こる。本発明のより好ましい実施形態においては、電極は、さらに、第1のリチウム金属酸化物化合物と異なる第2のリチウム金属酸化物化合物を含み、第2のリチウム金属酸化物化合物は、ドープされた又はドープされていないリチウム金属酸化物、リン酸金属リチウム、バナジウム酸金属リチウム、及びこれらの混合物から選択される。当然ながら、2種、3種、又はさらなる種の異なるリチウム金属酸化物化合物も挙げられる。第2のリチウム金属酸化物化合物は、好ましくは、ドープされた又はドープされていないリチウムマンガン酸化物、リチウムコバルト酸化物、リン酸鉄マンガンリチウム、リン酸マンガンリチウム、リン酸コバルトリチウムから選択される。図面及び実施例を参照しつつ下記により詳しく本発明が説明されるが、本発明は、下記のものに限定されない。炭素被覆のある又はないチタン酸リチウムの粗粒子粒子サイズ1~3μm、省略形LiTiは、それぞれ、ズーケミーAG社ドイツによって製品名EXM1037及びEXM1948にて市販されている。炭素被覆のある又はない微粒子チタン酸リチウム粒子サイズ100~200nmは、独国特許公開公報第102008050692号の記載に従って作製された。粒子サイズ分布は、MalvernMastersizer2000を用いてレーザー粒度分布によってDIN66133に従って測定された。タップ密度は、JEngelmannAG社の振動容積計STAVIIによって測定された。この測定のために、振動容積計に取り付けられた測定シリンダーにおいて乾燥窒素雰囲気下にて約100mLの粉体が計量された。そして、容積は、読み取られ、それからタップ密度が測定された。1.電極の作製1.1従来の電極の組成従来の標準的な電極は、85の活物質、導電剤としての10のカーボンブラックSuperPTimcalSA社、スイス、結着剤としての5重量のポリフッ化ビニリデンSolvay社21216を含む。1.2本発明の電極の組成本発明の標準的な電極は、95の活物質、5重量のポリフッ化ビニリデン結着剤を含む。活物質は、チタン酸リチウム粗粒子EXM1037、略してLiTiと、チタン酸リチウム微粒子独国特許公開公報第102008050692号に従うとの混合物からなり、それぞれの比率が変えられた。1.3電極の作製活物質が結着剤とともにN-メチルピロリドン中で混合され又は、従来の電極では導電剤が添加され、前処理された下塗りされたアルミ箔にコーティングナイフによって塗布され、そして、N-メチルピロリドンが減圧下において105°Cにて揮発された。電極は、打ち抜かれ直径13mm、室温にて20秒間、5トン3.9トン/cm2の圧力でIRプレス中で圧縮された。アルミ箔上の下塗りは、炭素薄膜からなり、該下塗りは、アルミ箔上の電気的な接触を高め活物質の密着性を高める。さらに、電極が減圧下において120°Cにて終夜乾燥され、アルゴンで満たされたグローブボックス内にて、半電池に組み立てられ、リチウム金属に対して電気化学的に測定が行われた。電気化学的な測定は、電解質としてECエチレンカーボネート:DMC炭酸ジメチル=1:1、1MLiPF6が採用され、LP30メルク社、ダルムシュタットを用いて行われた。試験方法は、CCCVモードで行われた。即ち、C/10速度での定電流でのサイクルが最初に行われ、次に、C速度でのサイクルが行われた。充電/放電サイクルを十分なものにすべく、電流が約C/50速度になるまで、電圧変動Li/Liに対して1.0V及び2.0Vにて、定電圧ポーションが引き続き行われた。電極の測定結果が以下に示され、図において描かれている。図1は、10の導電剤が添加された従来の電極の電極構成組成の機能として電極密度が示されており、電極の構成において電極密度g/cm3の実質的に直線的な依存性がある。縦軸は、チタン酸リチウム1及び2の混合物におけるチタン酸リチウム1LiTiの重量割合の変化を示している。曲線の直線性は、おそらく、添加された導電剤が、非常に小さい粒子であるため、LiTiの大きいチタン酸リチウム粒子の間の空間を迅速に満たすという事実によるものである。しかしながら、導電剤の非常に小さい粒子は、高い空隙率を引き起こすことになり、従って、電極密度が小さいものとなった。一方、図2は、電極組成の構成に対して、電極密度の非直線的な傾向を示している。ここにおいても、縦軸は、チタン酸リチウム1及び2の混合物におけるチタン酸リチウム1LiTiの重量割合の変化を示している。図2から把握できるように、二峰性の一次粒子サイズ分布を有する本発明の電極の電極密度は、LiTiのみを含む電極の単峰性分布又はチタン酸リチウム2それぞれの場合よりも高い。最良の結果が得られたのは、活物質におけるLiTiの割合が25~75の範囲におけるものであり、約5mg/cm2の負荷、及びそれより低い負荷2.5mg/cm2のときである。これは、チタン酸リチウムの微細粒子の凝集物がチタン酸リチウムの粗い粒子の間の空間をより有利に満たすという事実のためであり、そして、電極の全密度が高いものとなる。電極密度が高まることによって、特に放電中における比容量密度が高まることとなる。図3は、10の導電剤が添加された従来の電極組成におけるLiTiの割合に対する容量密度の傾向を示している。最も良好な値は、チタン酸リチウム粗粒子、又は、チタン酸リチウム微粒子のいずれかを活物質としてそれぞれ単独で含む組成において達成されている。一方、図4は、活物質において25の割合がチタン酸リチウム粗粒子である二峰性の粒子サイズ分布が、本発明の電極において最も良好な結果を生むことを示している。さらに有利な点は、本発明の電極が分極においてわずかに増加を示しているという事実である。それにより、優れた比容量密度が得られるだけでなく、優れた比エネルギー密度も得られる。"